(57)【要約】【課題】生産効率が高く、かつ耐衝撃性に優れ、落下した際や、流通段階にかかる負荷により損傷が生じにくいガゼット袋及びスパウト付ガゼット袋を提供することを目的とする。【解決手段】対向する一対の平面部１４，１４と内部側に折り込まれた対向する一対の側面部１６，１６とを備えるガゼット袋１０と、ガゼット袋１０に取り付けられたスパウト１２とを備え、一対の平面部１４，１４の少なくとも一方が、ポリエステル層の内側にポリアミド層を有する共押出二軸延伸フィルムと、金属層又は蒸着フィルム層と、シーラント層とが外側からこの順に積層された積層体（Ａ）２６により形成され、一対の側面部１６，１６が、外側フィルム層と、金属層又は蒸着フィルム層と、中間フィルム層と、シーラント層とを有する積層体（Ｂ）２８により形成されている、ガゼット袋１０。【選択図】図２
2019085133.tif 000002
【特許請求の範囲】
【請求項１】
対向する一対の平面部と内部側に折り込まれた対向する一対の側面部とを備えるガゼット袋であって、
前記一対の平面部の少なくとも一方が、ポリエステル層の内側にポリアミド層を有する共押出二軸延伸フィルムと、金属層又は蒸着フィルム層と、シーラント層とが外側からこの順に積層された積層体（Ａ）により形成され、
前記一対の側面部が、外側フィルム層と、金属層又は蒸着フィルム層と、中間フィルム層と、シーラント層とを有する積層体（Ｂ）により形成されている、ガゼット袋。
【請求項２】
前記一対の平面部の両方が前記積層体（Ａ）により形成されている、請求項１に記載のガゼット袋。
【請求項３】
前記共押出二軸延伸フィルムの前記ポリエステル層の厚みが、前記共押出二軸延伸フィルムの総厚に対して２０〜５０％である、請求項１又は２に記載のガゼット袋。
【請求項４】
前記一対の平面部の一方が前記積層体（Ａ）により形成され、前記一対の平面部の他方と前記一対の側面部が１枚の前記積層体（Ｂ）で形成されている、請求項１又は３に記載のガゼット袋。
【請求項５】
前記積層体（Ｂ）が、外側から順に外側フィルム層、金属層又は蒸着フィルム層、中間フィルム層、及びシーラント層が積層された積層体である、請求項１〜４のいずれか一項に記載のガゼット袋。
【請求項６】
請求項１〜５のいずれか一項に記載のガゼット袋にスパウトが取り付けられたスパウト付ガゼット袋。
【請求項７】
請求項１〜５のいずれか一項に記載のガゼット袋に内容物が収納された内容物入りガゼット袋。
【請求項８】
請求項６に記載のスパウト付ガゼット袋に内容物が収納された内容物入りスパウト付ガゼット袋。
【発明の詳細な説明】
【技術分野】
【０００１】
本発明は、ガゼット袋、スパウト付ガゼット袋、内容物入りガゼット袋及び内容物入りスパウト付ガゼット袋に関する。
【背景技術】
【０００２】
ジュース等の液体飲料やゼリー状食品を充填する包装容器として、対向する一対の平面部と内部側に折り込まれた対向する一対の側面部とを備えるガゼット袋にスパウトが取り付けられたスパウト付ガセット袋が広く用いられている。
【０００３】
ガゼット袋の平面部や側面部を形成する包材としては、例えば、ポリエステルフィルムと、アルミホイルと、延伸ナイロンフィルムと、低密度ポリエチレンフィルムと、これら４層がこの順に積層された積層体が知られている（特許文献１）。ポリエステルフィルムにより、外表面の印刷適性、寸法安定性、耐熱性が付与される。アルミホイルにより、袋外部からの酸素、水蒸気、光が遮断される。延伸ナイロンフィルムにより耐衝撃性が付与される。低密度ポリエチレンフィルムによりヒートシール性が付与される。この積層体は、フィルム等の層間に接着剤を塗布して乾燥させて貼り合わせるドライラミネート法により積層されている。
【０００４】
ドライラミネート機としては、１度に２枚のフィルム等を１層の接着剤層を介して貼り合わせるシングルドライラミネート機と、１度に３枚のフィルム等を２層の接着剤層を介して貼り合わせるタンデムドライラミネート機が知られている。これらのドライラミネート機を用いて特許文献１に記載の積層体を製造する場合、シングルラミネート機を用いると３回、タンデムラミネート機を用いても２回のドライラミネート加工が必要であり、生産効率が悪い。
【０００５】
包材としては、ポリエステル層の内側にポリアミド層を有する共押出二軸延伸フィルムと、ガスバリア層と、シール層とがこの順に積層された積層体も知られている（特許文献２）。この積層体は、共押出二軸延伸フィルムとガスバリア層とシール層をドライラミネート法により２層の接着剤層を介して貼り合わせることで得られる。そのため、特許文献２に記載の積層体は、シングルドライラミネート機を用いる場合は２回、タンデムラミネート機を用いる場合は１回のドライラミネート加工で貼り合わせることができ、ポリエステルフィルムとアルミホイルと延伸ナイロンフィルムと低密度ポリエチレンフィルムとを３層の接着材層を介して貼り合わせる特許文献１に記載の積層体に比べてドライラミネート加工の回数を少なくでき、生産効率が高い。
【先行技術文献】
【特許文献】
【０００６】
【特許文献１】特開２０００−１０３４３８号公報
【特許文献２】特開２０１０−４２５８５号公報
【発明の概要】
【発明が解決しようとする課題】
【０００７】
しかし、本発明者が検討したところ、特許文献２に記載の積層体により一対の平面部と一対の側面部を形成したガゼット袋では、特許文献１に記載の積層体を用いたガゼット袋に比べて耐衝撃性が劣り、落下した際や、流通段階にかかる負荷により破袋が生じやすいことが分かった。また、特許文献２に記載の積層体のガスバリア層を金属箔とすると、ガゼット袋が落下した際や、流通段階にかかる負荷により金属箔に割れが生じやすいことも分かった。金属箔に割れが生じると、ガゼット袋のガスバリア性が大きく低下してしまい、内容物の保護が不充分となってしまうとの問題があった。またこのことは金属箔に代えて蒸着フィルムを用いた場合も同様の問題があった。
【０００８】
本発明は、生産効率が高く、かつ耐衝撃性に優れ、落下した際や、流通段階にかかる負荷により損傷が生じにくいガゼット袋、スパウト付ガゼット袋、内容物入りガゼット袋及び内容物入りスパウト付ガゼット袋を提供することを目的とする。
【課題を解決するための手段】
【０００９】
本発明は、以下の態様を有する。
［１］対向する一対の平面部と内部側に折り込まれた対向する一対の側面部とを備えるガゼット袋であって、
前記一対の平面部の少なくとも一方が、ポリエステル層の内側にポリアミド層を有する共押出二軸延伸フィルムと、金属層又は蒸着フィルム層と、シーラント層とが外側からこの順に積層された積層体（Ａ）により形成され、
前記一対の側面部が、外側フィルム層と、金属層又は蒸着フィルム層と、中間フィルム層と、シーラント層とを有する積層体（Ｂ）により形成されている、ガゼット袋。
［２］前記一対の平面部の両方が前記積層体（Ａ）により形成されている、［１］に記載のガゼット袋。
［３］前記共押出二軸延伸フィルムの前記ポリエステル層の厚みが、前記共押出二軸延伸フィルムの総厚に対して２０〜５０％である、［１］又は［２］に記載のガゼット袋。
［４］前記一対の平面部の一方が前記積層体（Ａ）により形成され、前記一対の平面部の他方と前記一対の側面部が１枚の前記積層体（Ｂ）で形成されている、［１］又は［３］に記載のガゼット袋。
［５］前記積層体（Ｂ）が、外側から順に外側フィルム層、金属層又は蒸着フィルム層、中間フィルム層、及びシーラント層が積層された積層体である、［１］〜［４］のいずれかに記載のガゼット袋。
［６］［１］〜［５］のいずれかに記載のガゼット袋にスパウトが取り付けられたスパウト付ガゼット袋。
［７］［１］〜［５］のいずれかに記載のガゼット袋に内容物が収納された内容物入りガゼット袋。
［８］［６］に記載のスパウト付ガゼット袋に内容物が収納された内容物入りスパウト付ガゼット袋。
【発明の効果】
【００１０】
本発明のガゼット袋、スパウト付ガゼット袋、内容物入りガゼット袋及び内容物入りスパウト付ガゼット袋は、生産効率が高く、かつ耐衝撃性に優れ、落下した際や、流通段階にかかる負荷による損傷が生じにくい。
【図面の簡単な説明】
【００１１】
【図１】本発明のスパウト付ガゼット袋の一例を示した正面図である。
【図２】図１のスパウト付ガゼット袋に内容物を充填した様子を示した斜視図である。
【図３】図１のスパウト付ガゼット袋のＩ−Ｉ断面図である。
【図４】ガゼット袋の平面部を形成する積層体（Ａ）の一例を示した断面図である。
【図５】ガゼット袋の側面部を形成する積層体（Ｂ）の一例を示した断面図である。
【図６】ガゼット袋の側面部を形成する積層体（Ｂ）の他の例を示した断面図である。
【図７】本発明のガゼット袋の一例を示した断面図である。
【発明を実施するための形態】
【００１２】
本明細書における以下の用語の意味は、以下の通りである。
樹脂について「結晶性」とは、ＪＩＳ  Ｋ  ７１２１に基づく示差走査熱量測定において融解熱量が観察されることを意味する。また「非晶性」とは、ＪＩＳ  Ｋ  ７１２１に基づく示差走査熱量測定において融解熱量が観察されないことを意味する。
「ポリエステル層／ポリアミド層」とは、ポリエステル層とポリアミド層とが積層されている積層構成を意味し、他の積層構成についても同様に記す。
【００１３】
本発明のガゼット袋及びスパウト付ガゼット袋は、スパウトの有無以外は、同様の形態のガゼット袋である。また、本発明の内容物入りガゼット袋及び内容物入りスパウト付ガゼット袋は、内容物が収納されている以外は、本発明のガゼット袋及びスパウト付ガゼット袋と同様である。以下、本発明のガゼット袋及びスパウト付ガゼット袋の実施形態として、スパウトを備えるスパウト付ガゼット袋の一例を示して詳細に説明する。
なお、以下の説明において例示される図の寸法等は一例であって、本発明はそれらに必ずしも限定されるものではなく、その要旨を変更しない範囲で適宜変更して実施することが可能である。
【００１４】
本実施形態のスパウト付ガゼット袋１は、図１に示すように、ガゼット袋１０と、ガゼット袋１０に液密に取り付けられたスパウト１２と、スパウト１２に装着されるキャップ１３とを備えている。
ガゼット袋１０は、図１〜３に示すように、対向する一対の平面部１４，１４と、平面部１４，１４の側端同士を接続するように設けられ、内部側に折り込まれた対向する一対の側面部１６，１６とを備えている。
【００１５】
ガゼット袋１０における一対の平面部１４，１４と一対の側面部１６，１６とは、隣り合う平面部１４と側面部１６の側端同士がヒートシールされることで高さ方向に延びる４つの側端シール部１８が形成されている。また、ガゼット袋１０の上端には平面部１４と側面部１６とがヒートシールされた上端シール部２０が形成され、下端には平面部１４と側面部１６とがヒートシールされた下端シール部２２が形成されている。すなわち、４つの側端シール部１８によって一対の平面部１４，１４と一対の側面部１６，１６とで形成される筒状体の上端開口部と下端開口部がそれぞれ上端シール部２０と下端シール部２２で閉じられることでガゼット袋１０が形成されている。これにより、スパウト付ガゼット袋１は、ガゼット袋１０内に内容物を収容できるようになっている。
【００１６】
上端シール部２０では、半折された一対の側面部１６，１６が一対の平面部１４，１４で狭持され、かつ、スパウト１２が一対の平面部１４，１４で狭持されて液密に固定されている。
下端シール部２２では、半折された一対の側面部１６，１６が一対の平面部１４，１４で狭持されている。この例では、一対の平面部１４，１４の下端側が窄んだ形状になっており、下端シール部２２の正面視形状は幅方向の中央部が幅方向に沿った直線状で、幅方向の両側が上方に向かうにしたがって広がる傾斜した直線状である屈曲した形状になっている。
【００１７】
ガゼット袋１０において、一対の平面部１４，１４は、スパウト付ガゼット袋１の前面と背面をそれぞれ構成している。
ガゼット袋１０は、一対の側面部１６，１６がそれぞれの幅方向の中央部に高さ方向に延びる折り線１６ａ，１６ａにてそれぞれガゼット袋１０の内部側に向けられて半折されることで形成される横ガゼット部２４，２４を有している。
【００１８】
一対の平面部１４，１４の少なくとも一方は、図４に示すように、ポリエステル層３０ａの内側にポリアミド層３０ｂを有する共押出二軸延伸フィルム（以下、「フィルム（ａ）」ともいう。）３０、ドライラミネート接着剤層（以下、「ＤＬ層」ともいう。）３６、金属層３２、ＤＬ層３８、及びシーラント層３４が外側からこの順に積層された積層体（Ａ）２６で形成されている。なお、一対の平面部１４，１４の少なくとも一方を形成する積層体（Ａ）は、積層体（Ａ）２６において金属層３２の代わりに蒸着フィルム層を用いた積層体であってもよい。
【００１９】
本発明では、一対の平面部の一方のみが積層体（Ａ）で形成され、他方が積層体（Ａ）以外の包材で形成されていてもよいが、生産効率がより高い点から、一対の平面部の両方が積層体（Ａ）で形成されていることが好ましい。一対の平面部の他方を形成する積層体（Ａ）以外の包材としては、後述する積層体（Ｂ）が好ましい。
【００２０】
本発明におけるフィルム（ａ）３０は、積層体（Ａ）２６の最外層に位置し、印刷適性、寸法安定性、耐衝撃性を兼ね備えている。フィルム（ａ）３０は、外側からポリエステル層３０ａ／ポリアミド層３０ｂの積層構成の共押出二軸延伸フィルムである。フィルム（ａ）３０は、ポリエステル層とポリアミド層とを有する共押出フィルムを二軸延伸することで得られるフィルムである。ポリエステル層３０ａにより、寸法安定性、保香性、耐熱性が付与される。ポリアミド層３０ｂにより、耐屈曲性、耐衝撃性が付与される。平面部１４を形成する積層体（Ａ）２６においては、フィルム（ａ）３０のポリアミド層３０ｂはポリエステル層３０ａよりも内側に配置されている。
【００２１】
フィルム（ａ）３０のポリエステル層３０ａに含有されるポリエステルは、ジカルボン酸とジオールに由来する単位を有し、これらを重縮合させることで得られる。ポリエステル層３０ａに含有されるポリエステルは、結晶性ポリエステルであってもよく、非晶性ポリエステルであってもよいが、寸法安定性、保香性、耐熱性の点から結晶性ポリエステルが好ましい。ポリエステル層３０ａに含有されるポリエステルは、１種でもよく、２種以上でもよい。
【００２２】
ジカルボン酸としては、例えば、ｏ−フタル酸、テレフタル酸、イソフタル酸、コハク酸、アジピン酸、セバシン酸、アゼライン酸、オクチルコハク酸、シクロヘキサンジカルボン酸、ナフタレンジカルボン酸、フマル酸、マレイン酸、イタコン酸、デカメチレンカルボン酸、及びこれらの無水物や低級アルキルエステルが挙げられる。
ジカルボン酸としては、スルホン基含有ジカルボン酸を用いてもよい。スルホン基含有ジカルボン酸としては、例えば、５−スルホイソフタル酸、２−スルホイソフタル酸、４−スルホイソフタル酸、３−スルホフタル酸、５−スルホイソフタル酸ジアルキル、２−スルホイソフタル酸ジアルキル、４−スルホイソフタル酸ジアルキル、３−スルホイソフタル酸ジアルキル、及びこれらのナトリウム塩、カリウム塩が挙げられる。
【００２３】
ジオールとしては、例えば、脂肪族ジオール類、脂環式ジオール類、スルホン基含有ジオールが挙げられる。
脂肪族ジオール類としては、例えば、エチレングリコール、１，３−プロパンジオール、１，４−ブタンジオール、ジエチレングリコール、１，５−ペンタンジオール、１，６−ヘキサンジオール、ジプロピレングリコール、トリエチレングリコール、テトラエチレングリコール、１，２−プロパンジオール、１，３−ブタンジオール、２，３−ブタンジオール、ネオペンチルグリコール（２，２−ジメチルプロパン−１，３−ジオール）、１，２−ヘキサンジオール、２，５−ヘキサンジオール、２−メチル−２、４−ペンタンジオール、３−メチル−１，３−ペンタンジオール、２−エチル−１，３−ヘキサンジオールが挙げられる。
脂環式ジオール類としては、例えば、２，２−ビス（４−ヒドロキシシクロへキシル）プロパン、２，２−ビス（４−ヒドロキシシクロへキシル）プロパンのアルキレンオキサイド付加物、１，４−シクロヘキサンジオール、１，４−シクロヘキサンジメタノールが挙げられる。
スルホン基含有ジオールとしては、例えば、１，３−ジヒドロキシブタンスルホン酸、１，４−ジヒドロキシブタンスルホン酸が挙げられる。
【００２４】
結晶性ポリエステルとしては、寸法安定性、保香性、耐熱性の点から、テレフタル酸とエチレングリコールから得られるポリエステルであるポリエチレンテレフタレート（ＰＥＴ）、テレフタル酸（９９〜８０モル％）とイソフタル酸（１〜２０モル％）の混合物とエチレングリコールから得られるポリエステル、テレフタル酸（９９．５〜９０モル％）と５−ナトリウムスルホイソフタル酸（０．５〜１０モル％）の混合物とエチレングリコールから得られるポリエステルが好ましく、ＰＥＴが特に好ましい。
ポリエステル層３０ａ中の結晶性ポリエステルの含有量は、ポリエステル層３０ａの総質量に対して、５０〜１００質量％が好ましく、７０〜１００質量％がより好ましい。
【００２５】
非晶性ポリエステルとしては、テレフタル酸とエチレングリコール（ジオール中に２０〜８０モル％）とシクロヘキサンジメタノール（ジオール中に８０〜２０モル％）の混合物から得られるポリエステル、テレフタル酸（ジカルボン酸中に２０モル％以上８０モル％未満）とイソフタル酸（ジカルボン酸中に２０モル％以上８０モル％未満）とエチレングリコールの混合物から得られるポリエステルが好ましい。
【００２６】
ポリエステル層３０ａには、本発明の効果を損なわない範囲で、必要に応じて、アンチブロッキング剤、核剤、撥水剤、酸化防止剤、熱安定剤、滑剤、帯電防止剤、着色剤、顔料、染料等の添加剤が含有されていてもよい。
【００２７】
フィルム（ａ）３０のポリアミド層３０ｂに含有されるポリアミドとしては、例えば、脂肪族ポリアミド、芳香族ポリアミドが挙げられ、耐屈曲性、耐衝撃性の点から、脂肪族ポリアミドが好ましい。ポリアミド層３０ｂに含有されるポリアミドは、１種でもよく、２種以上でもよい。
【００２８】
脂肪族ポリアミドとしては、脂肪族ナイロン及び共重合体が挙げられる。具体的には、例えば、ポリカプラミド（ナイロン−６）、ポリ−ω−アミノヘプタン酸（ナイロン−７）、ポリ−ω−アミノノナン酸（ナイロン−９）、ポリウンデカンアミド（ナイロン−１１）、ポリラウリルラクタム（ナイロン−１２）、ポリエチレンジアミンアジパミド（ナイロン−２，６）、ポリテトラメチレンアジパミド（ナイロン−４，６）、ポリヘキサメチレンアジパミド（ナイロン−６，６）、ポリヘキサメチレンセバカミド（ナイロン−６，１０）、ポリヘキサメチレンドデカミド（ナイロン−６，１２）、ポリオクタメチレンアジパミド（ナイロン−８，６）、ポリデカメチレンアジパミド（ナイロン−１０，８）、カプロラクタム／ラウリルラクタム共重合体（ナイロン−６／１２）、カプロラクタム／ω−アミノノナン酸共重合体（ナイロン−６／９）、カプロラクタム／ヘキサメチレンジアンモニウムアジペート共重合体（ナイロン−６／６，６）、ラウリルラクタム／ヘキサメチレンジアンモニウムアジペート共重合体（ナイロン−１２／６，６）、エチレンジアミンアジパミド／ヘキサメチレンジアンモニウムアジペート共重合体（ナイロン−２，６／６，６）、カプロラクタム／ヘキサメチレンジアンモニウムアジペート／ヘキサメチレンジアンモニウムセバケート共重合体（ナイロン−６，６／６，１０）、エチレンアンモニウムアジペート／ヘキサメチレンジアンモニウムアジペート／ヘキサメチレンジアンモニウムセバケート共重合体（ナイロン−６／６，６／６，１０）が挙げられる。
【００２９】
脂肪族ポリアミドとしては、ナイロン−６、ナイロン−６，６、ナイロン６／６，６が好ましく、ナイロン−６、ナイロン６／６，６がより好ましく、ナイロン−６が特に好ましい。２種以上の脂肪族ポリアミドを組み合わせる場合、ナイロン−６とナイロン６／６，６との組み合わせ（質量比で５０：５０〜９５：５程度）が好ましい。
【００３０】
ポリアミド層３０ｂ中の脂肪族ポリアミドの含有量は、ポリアミド層３０ｂの総質量に対して、１０質量％以上が好ましく、２０質量％以上がより好ましい。
【００３１】
フィルム（ａ）３０の耐カール性が向上する点では、ポリアミド層３０ｂは、脂肪族ポリアミドに加えて芳香族ポリアミドを含有することが好ましい。芳香族ポリアミドとしては、結晶性芳香族ポリアミドであってもよく、非晶性芳香族ポリアミドであってもよいが、結晶性芳香族ポリアミドが好ましい。結晶性芳香族ポリアミドは、芳香族ジアミンとジカルボン酸とを重縮合することで得られる。
【００３２】
芳香族ポリアミドに用いる芳香族ジアミンとしては、例えば、メタキシレンジアミン、パラキシレンジアミンが挙げられる。芳香族ポリアミドに用いるジカルボン酸としては、例えば、アジピン酸、スベリン酸、セバシン酸、シクロヘキサンジカルボン酸、テレフタル酸、イソフタル酸が挙げられる。
【００３３】
結晶性芳香族ポリアミドとしては、例えば、ポリメタキシレンアジパミド（ＭＸＤ−ナイロン）が挙げられる。
非晶性芳香族ポリアミドとしては、例えば、ヘキサメチレンジアミン等の脂肪族ジアミンと、テレフタル酸、イソフタル酸等のジカルボン酸又はその誘導体との重縮合で得られるアモルファスナイロンが挙げられ、ヘキサメチレンジアミン−テレフタル酸−ヘキサメチレンジアミン−イソフタル酸共重合体が好ましい。
脂肪族ポリアミドと芳香族ポリアミドを組み合わせる場合、ナイロン−６とＭＸＤ−ナイロンの組み合わせ、ナイロン−６とアモルファスナイロンの組み合わせが好ましい。
【００３４】
ポリアミド層３０ｂに芳香族ポリアミドを含有させる場合のポリアミド層３０ｂ中の芳香族ポリアミドの含有量は、適宜設定できる。フィルム（ａ）３０の耐屈曲性、耐衝撃性を損ないにくい点では、ポリアミド層３０ｂ中の芳香族ポリアミドの含有量は、ポリアミド層３０ｂの総質量に対して、１質量％以上５０質量％未満が好ましい。優れた耐カール性が得られやすい点では、ポリアミド層３０ｂ中の芳香族ポリアミドの含有量は、ポリアミド層３０ｂの総質量に対して、５０〜９０質量％が好ましく、６０〜８０質量％がより好ましい。
【００３５】
ポリアミド層３０ｂには、本発明の効果を損なわない範囲で、必要に応じて、ポリオレフィン類、ポリエステルエラストマー、ポリアミドエラストマー等の耐屈曲性改良剤や、アンチブロッキング剤、核剤、撥水剤、酸化防止剤、熱安定剤、滑剤、帯電防止剤等が含有されていてもよい。
【００３６】
なお、本発明で用いるフィルム（ａ）は、フィルム（ａ）３０には限定されない。フィルム（ａ）におけるポリエステル層は、１層であってもよく、２層以上であってもよい。フィルム（ａ）におけるポリアミド層は、１層であってもよく、２層以上であってもよい。
【００３７】
フィルム（ａ）３０は、ポリエステル層３０ａとポリアミド層３０ｂの間に接着層を有していてもよい。これにより、ポリエステル層３０ａとポリアミド層３０ｂの層間強度が向上する。
接着層を形成する材料としては、特に限定されず、例えば、不飽和カルボン酸又はその誘導体でグラフト変性された酸変性樹脂が挙げられる。具体的には、例えば、変性ポリオレフィン、変性スチレン系エラストマー等が挙げられる。変性ポリオレフィンは、例えば、不飽和カルボン酸又はその誘導体と樹脂とをラジカル発生剤の存在下で加熱混合して得られる。
【００３８】
不飽和カルボン酸又はその誘導体としては、例えば、マレイン酸、フマル酸等の不飽和カルボン酸、その酸無水物、そのエステル又はその金属塩（ナトリウム塩、カリウム塩、カルシウム塩等）等が挙げられる。変性ポリオレフィンとしては、無水マレイン酸変性ポリオレフィンが好ましい。
【００３９】
ポリオレフィンとしては、例えば、オレフィン類の単独重合体、相互共重合体、他のビニル系単量体等の共重合可能な単量体との共重合体が挙げられる。具体的には、例えば、低密度ポリエチレン（ＬＤＰＥ）、直鎖状低密度ポリエチレン（ＬＬＤＰＥ）等のポリエチレン、ポリプロピレン、ポリブテン、これらの相互共重合体、アイオノマー樹脂、エチレン−アクリル酸共重合体、エチレン−酢酸ビニル共重合体等が挙げられる。
スチレン系エラストマーは、スチレン−ブタジエン共重合体の水素添加物やスチレン−イソプレン共重合体の水素添加物等を例示できる。変性スチレン系エラストマーとして、無水マレイン酸で変性したスチレン−ブタジエン共重合体水素添加物が好ましい。
【００４０】
フィルム（ａ）の厚みは、６〜５５μｍが好ましく、１０〜３０μｍがより好ましい。
ポリエステル層の厚みは、フィルム（ａ）の総厚に対して１０〜９０％が好ましく、２０〜５０％がより好ましい。ポリエステル層の厚みがフィルム（ａ）の総厚に対して１０％以上であれば、フィルム（ａ）は、耐熱性、寸法安定性に優れる。積層体（Ａ）を形成したときの耐衝撃性を有し、積層体（Ａ）を平面部に用いてガゼット袋を形成したときに、落下や流通段階での負荷等の衝撃が加わっても、金属層又は蒸着フィルム層の割れや破袋が起こりにくくなる。さらに２０％以上であれば、積層体（Ａ）を平面部に用いてガゼット袋を形成したときに、強い衝撃が加わっても金属層又は蒸着フィルム層の割れや破袋を防止することができる優れた耐衝撃性を有している。
ポリアミド層の厚みは、フィルム（ａ）の総厚に対して１０〜９０％が好ましく、５０〜８０％がより好ましい。
【００４１】
フィルム（ａ）のポリエステル層とポリアミド層の間に接着層を設ける場合、接着層の厚みは、０．５〜５μｍが好ましく、０．５〜２．５μｍがより好ましい。接着層の厚みが下限値以上であれば、接着層の厚みを制御しやすい。接着層の厚みが上限値以下であれば、充分な接着強度を付与しつつ、生産コストを抑えることができる。
【００４２】
フィルム（ａ）としては、市販品を用いてもよい。フィルム（ａ）の市販品としては、例えば、グンゼ社製の商品名「ＨＢＮ」、「ＨＢＦ」等が挙げられる。
【００４３】
積層体（Ａ）を形成する金属層３２は、外部からの酸素、水蒸気、光を遮断するバリア性を有する層である。金属層３２は、金属箔であることが好ましい。金属箔の金属としては、アルミニウム、マグネシウムが好ましく、アルミニウムがより好ましい。
金属層３２が金属箔である場合の厚みは、６〜１５μｍが好ましく、７〜１２μｍがより好ましい。
【００４４】
金属層３２の代わりに蒸着フィルム層を用いる場合、蒸着フィルム層としては、例えば、ポリエチレンテレフタレートなどのポリエステル、ポリプロピレン、ポリアミド、エチレンビニルアルコール共重合体等の一軸又は二軸延伸フィルムや無延伸フィルムフィルムを蒸着基材として、それらにアルミニウムやマグネシウム等の金属、又は酸化珪素、酸化アルミニウム等の酸化物の粒子を蒸着させた蒸着フィルムが挙げられる。
金属層３２の代わりに蒸着フィルム層を用いる場合、蒸着基材のフィルム（ａ）側の表面に粒子が蒸着されてもよく、蒸着基材のシーラント層側の表面に粒子が蒸着されてもよい。
【００４５】
積層体（Ａ）を形成するシーラント層３４は、積層体（Ａ）２６の最内層に位置し、ヒートシール性を有する材質で形成されている。
シーラント層３４を形成するヒートシール性を有する材質としては、低密度ポリエチレン、中密度ポリエチレン、高密度ポリエチレン、直鎖状低密度ポリエチレン等のポリエチレン、エチレン−酢酸ビニル共重合体、アイオノマー樹脂、エチレン−アクリル酸共重合体、エチレン−アクリル酸メチル共重合体、エチレン−メタクリル酸共重合体、ポリプロピレン、エチレン−プロピレン共重合体等が挙げられる。シーラント層３４は、これらの１種以上の樹脂、又は該樹脂を用いたフィルムを用いて形成できる。シーラント層３４は、単層であってもよく、多層であってもよい。
【００４６】
シーラント層３４の厚みは、３０〜１５０μｍが好ましく、５０〜８０μｍがより好ましい。シーラント層３４の厚みが下限値以上であれば、充分なヒートシール性が得られやすい。シーラント層３４の厚みが上限値以下であれば、積層体（Ａ）２６が必要以上に厚くなりにくい。
【００４７】
積層体（Ａ）２６は、例えば、フィルム（ａ）３０、金属層３２及びシーラント層３４を、ＤＬ層３６，３８を介して２回のドライラミネート加工により積層することで得られる。また、積層体（Ａ）２６は、タンデムドライラミネート機を用いた場合は、１回の加工で得ることができる。
ＤＬ層３６，３８を形成するドライラミネート接着剤としては、用途に応じて一般的に用いられているものを用いればよい。内容物が液体である場合には、高分子末端に水酸基を有するポリオール成分を主剤とし、高分子末端に水酸基を有するポリイソシアネート成分を硬化剤とする、二液反応型ポリウレタン系接着剤が好ましい。
【００４８】
一対の側面部１６，１６は、図５に示すように、外側から順に外側フィルム層４０／ＤＬ層４８／金属層４２／ＤＬ層５０／中間フィルム層４４／ＤＬ層５２／シーラント層４６の積層構成の積層体（Ｂ）２８で形成されている。なお、一対の側面部１６，１６の少なくとも一方を形成する積層体（Ｂ）は、積層体（Ｂ）２８において金属層４２の代わりに蒸着フィルム層を用いた積層体であってもよい。
【００４９】
外側フィルム層４０は積層体（Ｂ）２８の最外層に位置している。外側フィルム層４０を形成するフィルムとしては、印刷適性に優れ、突き刺し強度、引っ張り強度、耐衝撃性等を備えているフィルムが好ましい。
外側フィルム層４０を形成するフィルムの材質としては、例えば、ポリエチレンテレフタレートなどのポリエステル、ポリプロピレン、ポリアミド、エチレンビニルアルコール共重合体等が挙げられる。外側フィルム層４０を形成するフィルムは、無延伸フィルムであってもよく、延伸フィルムであってもよいが、一軸延伸フィルム又は二軸延伸フィルムが好ましい。
【００５０】
外側フィルム層４０には、酸素や水蒸気に対するバリア性を付与するために、前記したフィルムにアルミニウム、マグネシウム等の金属、又は酸化珪素、酸化アルミニウム等の酸化物を蒸着させた蒸着フィルム、前記したフィルムにポリ塩化ビニリデン等のバリア性コート剤等をコートしたコートフィルム等を用いてもよい。
外側フィルム層４０は、前記したフィルムの単体であってもよく、積層体であってもよい。
【００５１】
外側フィルム層４０としては、印刷適正及びヒートシールに対する耐熱性の点から二軸延伸ポリエチレンテレフタレートフィルムが好ましい。
外側フィルム層４０の厚みは、９〜２５μｍが好ましく、１０〜２０μｍがより好ましい。
【００５２】
金属層４２としては、積層体（Ａ）２６の金属層３２で挙げたものと同じものが挙げられ、好ましい態様も同じである。金属層４２の代わりに蒸着フィルム層を用いる場合、蒸着フィルム層に用いる蒸着フィルムとしては積層体（Ａ）で挙げた蒸着フィルムと同じものが挙げられる。金属層４２の代わりに蒸着フィルム層を用いる場合、蒸着基材の外側フィルム層側の表面に粒子が蒸着されてもよく、蒸着基材のシーラント層側の表面に粒子が蒸着されてもよい。
【００５３】
中間フィルム層４４は、耐衝撃性、耐ピンホール性、耐突き刺し性を向上させる役割を果たす層である。
中間フィルム層４４を形成するフィルムの材質としては、例えば、ポリアミド、ポリエチレン、ポリプロピレン、ポリエステル等が挙げられる。中間フィルム層４４を形成するフィルムは、無延伸フィルムであってもよく、延伸フィルムであってもよいが、一軸延伸フィルム又は二軸延伸フィルムが好ましい。
【００５４】
中間フィルム層４４は、前記したフィルムの単体であってもよく、積層体であってもよい。
中間フィルム層４４としては、前記した材質のフィルム、ポリアミドとエチレン−ビニルアルコール共重合体の共押出フィルム、及びそれらの二軸延伸フィルムなどが好適に使用できる。
【００５５】
シーラント層４６としては、積層体（Ａ）２６のシーラント層３４で挙げたものと同じものが挙げられ、好ましい態様も同じである。
ＤＬ層４８，５０，５２としては、積層体（Ａ）２６のＤＬ層３６，３８で挙げたものと同じものが挙げられ、好ましい態様も同じである。
【００５６】
本発明では、積層体（Ｂ）は、外側フィルム層と、金属層又は蒸着フィルム層と、中間フィルム層と、シーラント層とを有していればよく、前記した積層体（Ｂ）２８には限定されない。例えば、積層体（Ｂ）は、外側から順に外側フィルム層、中間フィルム層、金属層又は蒸着フィルム層、及びシーラント層が積層された積層体であってもよい。具体的には、図６に示すように、外側から外側フィルム層４０／ＤＬ層４８／中間フィルム層４４／ＤＬ層５０／金属層４２／ＤＬ層５２／シーラント層４６の積層構成の積層体（Ｂ）２８Ａであってもよい。積層体（Ｂ）２８Ａにおいて金属層４２の代わりに蒸着フィルム層を用いた積層体（Ｂ）であってもよい。
【００５７】
積層体（Ｂ）２８Ａではシーラント層４６がＤＬ層５２を介して金属層４２と貼り合わされているのに対し、積層体（Ｂ）２８ではシーラント層４６がＤＬ層５２を介して中間フィルム層４４と貼り合わされている。シーラント層４６と中間フィルム層４４のＤＬ層５２を介する接着強度は、シーラント層４６と金属層４２のＤＬ層５２を介する接着強度よりも高い。シーラント層４６とその上の層の接着強度が低いと、落下や流通段階の負荷等の衝撃が加わった場合、シーラント層４６が剥がれ易い。シーラント層４６が剥がれることで、シーラント層４６とその上の層との界面に内容物が挿入してしまい、剥がれが促進されてしまい、破袋につながる恐れもある。そのため、シーラント層４６とその上の層との接着強度は高い方が好ましく、一対の側面部１６，１６を形成する積層体（Ｂ）としては、積層体（Ｂ）２８Ａに比べて積層体（Ｂ）２８の方が好ましい。ここで、流通段階の負荷とは、保管や輸送などの流通過程において、スパウト付ガゼット袋が多数収納された箱を段積みした際などに、スパウト付ガゼット袋にかかる負荷のことをいう。
積層体（Ｂ）２８，２８Ａは、例えば、外側フィルム層４０、金属層４２、中間フィルム層４４及びシーラント層４６を３回のドライラミネート加工により積層することで得られる。
【００５８】
積層体（Ｂ）２８，２８Ａは、外側フィルム層４０、金属層４２、中間フィルム層４４及びシーラント層４６が３層のＤＬ層４８，５０，５２で貼り合わされているため、タンデムドライラミネート機であっても２度のドライラミネートが必要である。一方、積層体（Ａ）２６は、フィルム（ａ）３０、金属層３２及びシーラント層３４が２層のＤＬ層３６，３８で貼り合わされているため、タンデムドライラミネート機であれば１度のドライラミネートで製造できる。このように、積層体（Ａ）２６は積層体（Ｂ）２８，２８Ａに比べてドライラミネート加工の回数が少なく、生産効率が高い。
【００５９】
本発明者は、一対の平面部１４，１４と一対の側面部１６，１６を備えるガゼット袋１０のような態様のガゼット袋の耐衝撃性について詳細に検討した。その結果、一対の平面部１４，１４及び一対の側面部１６，１６を全て積層体（Ａ）２６で形成すると、落下時には側面部１６の折り線１６ａと上端シール部２０が交わる部分ａ（図１）や、側面部１６の折り線１６ａと下端シール部２２が交わる部分ｂ（図１）において、破れや金属層３２の割れが生じやすいことが分かった。金属層３２の代わりに蒸着フィルム層を用いる場合も同様に部分ａや部分ｂで割れが生じやすいことが分かった。ここで、蒸着フィルム層の割れとは、蒸着基材上に蒸着された粒子の層にクラックが生じることを意味し、金属層の割れと同様に、割れると、バリア性が低下する。本発明者はさらに検討を進め、一対の側面部１６，１６を積層体（Ｂ）２８や積層体（Ｂ）２８Ａで形成すれば、一対の平面部１４，１４の少なくとも一方を積層体（Ａ）２６で形成しても、側面部１６の折り線１６ａと上端シール部２０が交わる部分ａや、側面部１６の折り線１６ａと下端シール部２２が交わる部分ｂで破れや金属層３２又は蒸着フィルム層の割れが生じることが抑制されることを見出した。
このように、ガゼット袋１０においては、一対の平面部１４，１４の一方又は両方を積層体（Ａ）２６で形成し、一対の側面部１６，１６を積層体（Ｂ）２８や積層体（Ｂ）２８Ａで形成することで、落下や流通段階にかかる負荷に対する優れた耐衝撃性を確保し、バリア性が低下することがなく、内容物を十分に保護することができつつ、高い生産効率が得られる。
【００６０】
スパウト付ガゼット袋１においては、ガゼット袋１０の上端シール部２０に、ガゼット袋１０の内部に収容された内容物を注出するため、又は内容物を飲むためのスパウト１２が設けられている。スパウト１２の上端部には、スパウト１２に螺合せしめてスパウト１２の開口を閉鎖するキャップ１３が設けられている。
【００６１】
スパウト１２のうち、少なくともガゼット袋１０の平面部１４の内面とシールされる部分は合成樹脂製である。
合成樹脂としては、例えば、ポリオレフィン樹脂、ポリアミド樹脂、ポリエステル樹脂、（メタ）アクリル樹脂、塩化ビニル樹脂、塩化ビニリデン樹脂、ポリエーテルサルホン、エチレン−ビニルアルコール共重合体等が挙げられる。なかでも、加工性に優れ、低コストである点から、ポリオレフィン樹脂が好ましい。
【００６２】
ポリオレフィン樹脂としては、例えば、高密度ポリエチレン、中密度ポリエチレン、高圧法低密度ポリエチレン、直鎖状低密度ポリエチレン、エチレン−酢酸ビニル共重合体等のポリエチレン系樹脂、エチレン−α−オレフィン共重合体等のオレフィン系エラストマー、ポリプロピレン、エチレン−プロピレンランダム共重合体、α−オレフィン−プロピレンランダム共重合体等のポリプロピレン系樹脂や、環状ポリオレフィン樹脂等が挙げられる。これらの樹脂は、性能向上のためにブレンドされていてもよく、耐熱性向上等を目的として一部架橋されていてもよい。
【００６３】
スパウト１２は単一の材料から形成されていてもよく、あるいは種々の樹脂層からなる多層構造が形成されていてもよい。
スパウト１２のうち、少なくともガゼット袋１０の平面部１４とシールされる部分を形成する樹脂は、シール性の点から、平面部１４の最内層を形成する樹脂と同種の樹脂で形成されていることが好ましい。
【００６４】
キャップ１３の材質としては、特に限定されず、例えば、スパウト１２の材質として挙げた合成樹脂が挙げられる。
【００６５】
スパウト付ガゼット袋１の製造方法は、特に限定されず、一対の平面部１４，１４を形成する積層体として積層体（Ａ）２６を使用し、一対の側面部１６，１６を形成する積層体として積層体（Ｂ）２８や積層体（Ｂ）２８Ａを用いる以外は、公知の方法を採用できる。
【００６６】
以上説明したように、本発明においては、一対の平面部の少なくとも一方を積層体（Ａ）で形成し、一対の側面部を積層体（Ｂ）で形成することで、落下や流通段階にかかる負荷に対する優れた耐衝撃性を確保しつつ、積層体の製造におけるドライラミネートの回数を減らして生産効率を高くできる。
【００６７】
なお、本発明は、一対の平面部の少なくとも一方が積層体（Ａ）で形成され、一対の側面部が積層体（Ｂ）で形成されていれば、前記したスパウト付ガゼット袋１には限定されない。
【００６８】
例えば、本発明のガゼット袋及びスパウト付ガゼット袋は、ガゼット袋１０の代わりに、図３に相当する断面図を図７に例示したガゼット袋１０Ａを備えるものであってもよい。図７における図３と同じ部分は同符号を付して説明を省略する。
ガゼット袋１０Ａは、袋の前面となる側の一方の平面部１４と一対の側面部１６が１枚の積層体（Ｂ）２８で形成され、袋の背面となる側の他方の平面部１４が１枚の積層体（Ａ）２６で形成されている。ガゼット袋１０Ａにおいては、一方の平面部１４と一対の側面部１６，１６を形成する１枚の積層体（Ｂ）２８の両側の側端と、他方の平面部１４を形成する積層体（Ａ）２６の両側の側端とがヒートシールされて２つの側端シール部１８Ａが形成されている。なお、袋の前面となる側の一方の平面部１４と一対の側面部１６は１枚の積層体（Ｂ）２８Ａで形成されていてもよい。さらに前面と背面とが逆となってもよい。
【００６９】
ガゼット袋１０Ａにおいてもガゼット袋１０と同様に、一対の側面部１６が積層体（Ｂ）２８又は積層体（Ｂ）２８Ａで形成されているため、落下や流通段階にかかる負荷に対する優れた耐衝撃性を確保しつつ、他方の平面部１４が積層体（Ａ）２６で形成されているため、高い生産効率が得られる。
ガゼット袋１０Ａとガゼット袋１０と比較すると、ガゼット袋１０は積層体（Ａ）で形成される面が多いため、より高い生産効率が得られる点で好ましい。一方、ガゼット袋１０Ａは、側端シール部１８Ａが、ガゼット袋１０の側端シール部１８のように外方に飛び出していない部分があるため、側端シール部が手に与える不快感が少ない点で好ましい。
【００７０】
本発明のガゼット袋及びスパウト付ガゼット袋においては、側端シール部の幅方向の全体又は一部が平面部側又は側面部側に折り返されていてもよく、平面部側又は側面部側に折り返された状態で平面部又は側面部に接着固定されていてもよい。それにより、手で持った際に、側端シール部が手に与える不快感が低減する。接着固定される平面部又は側面部の最外層の表面は、ヒートシール性を有していることが好ましい。
【実施例】
【００７１】
以下、実施例によって本発明を具体的に説明するが、本発明は以下の記載によっては限定されない。
［材料］
本実施例で使用した材料を以下に示す。
フィルム（ａ−１）：共押出二軸延伸フィルム、厚み１５μｍ。
ポリエステル層の厚み：２μｍ、ポリアミド層の厚み：１３μｍ
フィルム（ａ−２）：共押出二軸延伸フィルム、厚み１５μｍ。
ポリエステル層の厚み：５μｍ、ポリアミド層の厚み：１０μｍ
ＰＥＴ：ポリエチレンテレフタレートフィルム、厚み１２μｍ。
ＡＬ：アルミニウム箔、厚み７μｍ。
ＯＮＹ：延伸ナイロンフィルム、厚み１５μｍ。
ＬＬＤＰＥ：直鎖状低密度ポリエチレンフィルム、厚み６０μｍ。
ドライラミネート接着剤：二液硬化型ポリウレタン系接着剤。
【００７２】
［実施例１］
タンデムドライラミネート機を用いた１度のドライラミネート加工によって、フィルム（ａ）であるフィルム（ａ−１）と金属層であるＡＬとシーラント層であるＬＬＤＰＥとを貼り合わせ、フィルム（ａ−１）／ＤＬ層／ＡＬ（７μｍ）／ＤＬ層／ＬＬＤＰＥ（６０μｍ）の積層構成の積層体（Ａ−１）を得た。
タンデムドライラミネート機を用いて、ドライラミネート用接着剤を用いたドライラミネートによって、外側フィルム層であるＰＥＴと金属層であるＡＬと中間フィルム層であるＯＮＹとを貼り合わせ、ＰＥＴ／ＤＬ層／ＡＬ／ＤＬ層／ＯＮＹの積層構成の積層体を得た。次いで、シングルドライラミネート機により、前記積層体のＯＮＹ側にシーラント層であるＬＬＤＰＥを貼り合わせ、ＰＥＴ（１２μｍ）／ＤＬ層／ＡＬ（７μｍ）／ＤＬ層／ＯＮＹ（１５μｍ）／ＤＬ層／ＬＬＤＰＥ（６０μｍ）の積層構成の積層体（Ｂ−１）を得た。
一対の平面部を形成する積層体として積層体（Ａ−１）を用い、一対の側面部を形成する積層体として積層体（Ｂ−１）を用いて、図１〜３に例示したスパウト付ガゼット袋１と同じ形態のスパウト付ガゼット袋を作製した。
【００７３】
［実施例２］
フィルム（ａ−１）の代わりにフィルム（ａ−２）を用いた以外は、実施例１と同様にして積層体（Ａ−２）を得た。
一対の平面部を形成する積層体を積層体（Ａ−２）に変更した以外は、実施例１と同様にしてスパウト付ガゼット袋を作製した。
【００７４】
［実施例３］
タンデムドライラミネート機を用いて、ドライラミネート用接着剤を用いたドライラミネートによって、外側フィルム層であるＰＥＴと中間フィルム層であるＯＮＹと金属層であるＡＬとを貼り合わせ、ＰＥＴ／ＤＬ層／ＯＮＹ／ＤＬ層／ＡＬの積層構成の積層体を得た。次いで、シングルドライラミネート機により、前記積層体のＡＬ側にシーラント層であるＬＬＤＰＥを貼り合わせ、ＰＥＴ（１２μｍ）／ＤＬ層／ＯＮＹ（１５μｍ）／ＤＬ層／ＡＬ（７μｍ）／ＤＬ層／ＬＬＤＰＥ（６０μｍ）の積層構成の積層体（Ｂ−２）を得た。
一対の平面部を形成する積層体を積層体（Ａ−２）に変更し、一対の側面部を形成する積層体として積層体（Ｂ−２）に変更した以外は、実施例１と同様にしてスパウト付ガゼット袋を作製した。
【００７５】
［比較例１］
一対の側面部を形成する積層体を積層体（Ａ−１）に変更した以外は、実施例１と同様にしてスパウト付ガゼット袋を作製した。
【００７６】
［比較例２］
一対の平面部を形成する積層体を積層体（Ｂ−１）に変更した以外は、実施例１と同様にしてスパウト付ガゼット袋を作製した。
【００７７】
［比較例３］
一対の側面部を形成する積層体を積層体（Ａ−１）に変更し、一対の平面部を形成する積層体を積層体（Ｂ−１）に変更した以外は、実施例１と同様にしてスパウト付ガゼット袋を作製した。
【００７８】
［落下試験］
各例のスパウト付ガゼット袋の内部に水を１８０ｇ入れ、袋の底部を下にして１５０ｃｍの高さから落下させた後、アルミニウム箔の割れ、破袋の有無を目視にて確認した。同様の試験を１０個のスパウト付ガゼット袋について行い、側面部の折り線と上端シール部、下端シール部とが交わる部分において、アルミニウム箔の割れや破袋が生じた袋の数を計測した。
【００７９】
［耐圧縮試験］
各例のスパウト付ガゼット袋の内部に水を１８０ｇ入れ、袋の平面部を下にして置き、上から所定の荷重を１分間加えて、ガゼット袋の強度を示す耐圧縮試験を行い、アルミニウム箔の割れ、破袋の有無を目視にて確認した。同様の試験を１０個のスパウト付ガゼット袋について行い、側面部の折り線と上端シール部、下端シール部とが交わる部分において、アルミニウム箔の割れや破袋が生じた袋の数を計測した。ここで、耐圧縮試験とは、保管や輸送などの流通過程において、スパウト付ガゼット袋には様々な負荷がかかるため、その負荷に対して耐性があるかを確認する試験である。すなわち、負荷により想定される圧縮荷重をスパウト付ガゼット袋に加えて、それに対してスパウト付ガゼット袋の、シール部からの漏れなどの破袋やアルミニウム箔の割れの有無を確認する試験である。
結果を表１に示す。表１中のＮ／１０は、１０袋中Ｎ個にアルミニウム箔の割れや破袋が生じたことを示す。
【００８０】
【表１】
2019085133.tif 000003
【００８１】
表１に示すように、一対の平面部が積層体（Ａ）で形成され、一対の側面部が積層体（Ｂ）で形成されている実施例１〜３のスパウト付ガゼット袋は、１度のドライラミネート加工で積層体（Ａ）が得られるため生産効率が高く、落下試験及び耐圧縮試験における、アルミニウム箔の割れや破袋が生じた袋の数が少なく、耐衝撃性に優れていた。
【００８２】
一方、一対の平面部及び一対の平面部を積層体（Ａ）で形成した比較例１のスパウト付ガゼット袋は、生産効率は高いが、落下試験及び耐圧縮試験における、アルミニウム箔の割れや破袋が生じた袋の数が多く、耐衝撃性が劣っていた。
一対の平面部及び一対の平面部を積層体（Ｂ）で形成した比較例２のスパウト付ガゼット袋は、積層体（Ｂ）の製造に少なくとも２度のドライラミネートが必要であり、生産効率が低かった。
一対の平面部が積層体（Ｂ）で形成され、一対の側面部が積層体（Ａ）で形成されている比較例３のスパウト付ガゼット袋は、落下試験及び耐圧縮試験における、アルミニウム箔の割れや破袋が生じた袋の数が多く、耐衝撃性が劣っていた。
【符号の説明】
【００８３】
１…スパウト付ガゼット袋、１０…ガゼット袋、１２…スパウト、１４…平面部、１６…側面部、１８，１８Ａ…側端シール部、２０…上端シール部、２２…下端シール部、２４…横ガゼット部、２６…積層体（Ａ）、２８，２８Ａ…積層体（Ｂ）、３０…フィルム（ａ）、３０ａ…ポリエステル層、３０ｂ…ポリアミド層、３２，４２…金属層、３４…シーラント層、３６，３８，４８，５０，５２…ドライラミネート接着剤層、４０…外側フィルム層、４４…中間フィルム層。
【図１】
2019085133.tif 000004
【図２】
2019085133.tif 000005
【図３】
2019085133.tif 000006
【図４】
2019085133.tif 000007
【図５】
2019085133.tif 000008
【図６】
2019085133.tif 000009
【図７】
2019085133.tif 000010